(57)【要約】紙書類の偽造対策レベルを向上させる方法が記載されている。この目的のために、レーザ感光層を有する転写フィルムまたはラミネートフィルムを紙書類に付着さえる。その後、この多層体をレーザ光線で処理する。この場合、例えば、レーザ誘起脱色、レーザ誘起変色、またはレーザ誘起黒色化によって、レーザ感光層にレーザ誘起マークを作成する。書類の個別化はレーザ誘起マーキングによって行うことができる。【特許請求の範囲】
【請求項１】
少なくとも一部分に紙材料を含む基材と、例えばホットスタンプ用フィルムなどの転写フィルムを使用しているか、またはラミネートフィルムを使用しているか、または別の態様のプリントまたはコーティングを使用している、単層または多層構造とを備える多層体において、
前記層構造が、レーザ感光材料を含む少なくとも１つのレーザ感光層（４）を有し、
前記レーザ感光材料は、レーザの作用によってレーザ感光層（４）内にカラーマークまたは黒色マークを作成できるような材料であることを特徴とする多層体。
【請求項２】
前記レーザ感光材料が、レーザの作用を受けて黒色化可能、好ましくはグレースケールで黒色化可能な材料の形態をしており、特に、カーボンおよび／またはカーボンブラックをドープした材料の形態をしていることを特徴とする請求項１に記載の多層体。
【請求項３】
レーザ感光材料が、レーザの作用によって脱色可能であるか、または変色を伴うレーザの作用によってその色が変化する、少なくとも１種類の着色剤を有することを特徴とする請求項１または２に記載の多層体。
【請求項４】
前記レーザ感光材料が複数種類の着色剤成分から構成される混合着色剤の形態をしており、前記成分のうちの少なくとも２種類について、１つの成分に適用される特定レーザ条件下では他の成分が変化しない、または実質的に変化しないことが該当することを特徴とする請求項３に記載の多層体。
【請求項５】
前記混合着色剤が少なくとも３種類の着色剤成分から構成され、前記少なくとも３種類の着色剤成分のそれぞれが顔料または他の着色剤の形態を有し且つそれぞれの成分に適用される特定レーザ条件下のレーザによって脱色可能であり、前記３種類の成分のそれぞれについて、ある成分に適用される特定レーザ条件下では他の成分が脱色不可能または実質的に脱色不可能であることが該当すること特徴とする請求項４に記載の多層体。
【請求項６】
前記さまざまな成分に適用される特定レーザ条件は互いに、好ましくはレーザ波長が、異なり、前記それぞれの成分に適用される前記特定のレーザ条件下では他の成分は脱色不可能または実質的に脱色不可能であることを特徴とする請求項４または５に記載の多層体。
【請求項７】
前記レーザ感光層のある位置において、好ましくは前記レーザ感光層の各位置において少なくとも局部的に、前記混合着色剤の複数種類の成分、好ましくは前記混合着色剤のさまざまな成分全部が混合状態で配置され、この位置の色が、好ましくは減法混色によって生成されることを特徴とする請求項４〜６のいずれか１項に記載の多層体。
【請求項８】
前記成分は、前記成分が吸収極大を有する場合、好ましくは複数の吸収極大のうちの１つまたは好ましくはその単一またはその最大の吸収極大を有する場合、に限って、前記脱色工程に使用される前記レーザ光の波長の光を吸収することを特徴とする請求項５〜７のいずれか１項に記載の多層体。
【請求項９】
前記成分は、前記脱色工程に使用されるレーザ光の波長の光を吸収するが、前記成分は前記波長で吸収極大を示さず、前記波長は前記成分の１つまたは複数の吸収極大ではないことを特徴とする請求項５〜８のいずれか１項に記載の多層体。
【請求項１０】
前記混合物が、３種類の着色剤成分のみを有する、または４種類以上の着色剤成分を有することを特徴とする請求項４〜９のいずれか１項に記載の多層体。
【請求項１１】
一成分がシアンの着色剤、好ましくはシアンの顔料であり、および／または、別の一成分がマゼンタの着色剤、好ましくはマゼンタの顔料であり、および／または、さらに別の一成分がイエローの着色剤、好ましくはイエローの顔料であることを特徴とする請求項４〜１０のいずれか１項に記載の多層体。
【請求項１２】
前記シアンの着色剤が、赤色レーザ光によって限定的すなわち選好的に脱色可能な着色剤の形態を有し、および／または、前記マゼンタの着色剤が、緑色レーザ光によって限定的すなわち選好的に脱色可能な着色剤の形態を有し、および／または、前記イエローの着色剤が、青色レーザ光によって限定的すなわち選好的に脱色可能な着色剤の形態を有することを特徴とする請求項１１に記載の多層体。
【請求項１３】
前記レーザ感光層と前記基材とのあいだに背景層が設けられ、前記背景層は、前記レーザ感光材料のレーザ照射時に作用するレーザ光線については高度に反射し、および／または特に前記レーザ光線の非反射成分に対して透明または実質的に透明であり、および／または吸光性であることを特徴とする請求項１〜１２のいずれか１項に記載の多層体。
【請求項１４】
前記背景層が可視スペクトル域の光に対して透明であり、および／または特定のレーザ条件、特に特定のレーザ波長範囲、のレーザ光線に対して透明または不透明であり、好ましくは、前記レーザ感光層にレーザ誘起マークを作成するために使用されるレーザ光線に対して透明または不透明であることを特徴とする請求項１３に記載の多層体。
【請求項１５】
前記背景層が、前記レーザ感光層の下、好ましくはレーザ誘起マークが配置されている領域の下、の領域だけに配置されることを特徴とする請求項１３〜１４のいずれか１項に記載の多層体。
【請求項１６】
請求項１〜１５のいずれか１項に記載されている多層体の表面または内部にレーザ誘起マークを作成する方法において、前記多層体をレーザ光線によって照射し、その場合に、レーザ光線の作用によって前記レーザ感光層の前記レーザ感光材料を脱色および／または変色および／または黒色化させることによって、レーザ誘起マークをレーザ感光層に作成することを特徴とする方法。
【請求項１７】
２種類、好ましくは３種類の脱色可能な成分を含むレーザ感光材料を備えた請求項４〜１５のいずれか１項に記載の多層体を使用し、第１のステップにおいて、レーザ感光層の或る位置を、前記２種類、好ましくは前記３種類の成分のうちの１成分に適用される特定レーザ条件下でレーザ照射することによって、前記１成分だけを脱色し、第２のステップにおいて、前記レーザ感光層の前記同一位置を、前記２種類、好ましくは前記３種類の成分のうちの別の１成分に適用される特定レーザ条件下でレーザ照射することによって、前記別の１成分だけを脱色することを特徴とする請求項１６に記載の方法。
【請求項１８】
第３のステップにおいて、前記レーザ感光層の前記同一位置を、前記レーザ感光層の前記同一位置にある前記３種類の成分のうちのさらに別の１成分に適用される特定のレーザ条件下でレーザ照射することによって、前記さらに別の１成分だけを脱色することを特徴とする請求項１７に記載の方法。
【請求項１９】
第ｎのステップにおいて、前記レーザ感光層の前記同一位置を、さらに別の第ｎの成分に適用される特定のレーザ条件下でレーザ処理することによって前記第ｎの成分だけを脱色し、ここでｎは３より大きいことを特徴とする請求項１７または１８に記載の方法。
【請求項２０】
前記レーザ感光層の前記位置をレーザ照射することによって全成分を脱色することを特徴とする請求項１７〜１９のいずれか１項に記載の方法。
【請求項２１】
達成される脱色の度合いを、レーザ照射工程中にレーザ条件、詳細には、レーザ強度および／またはパルス幅および／または照射時間、を調整することによって調節することを特徴とする請求項１６〜２０のいずれか１項に記載の方法。
【請求項２２】
前記成分のうちの少なくとも１つがレーザ照射工程中に変色することを特徴とする請求項１６〜２１のいずれか１項に記載の方法。
【請求項２３】
前記レーザ感光層の複数の位置を連続的にレーザ照射することを特徴とする請求項１６〜２２のいずれか１項に記載の方法。
【請求項２４】
複数種類の前記成分、好ましくはすべての異なる前記成分を前記レーザ感光層の前記一位置に混合状態で配置し、前記位置の色を減法混色によって生成することを特徴とする請求項１６〜２２のいずれか１項に記載の方法。
【請求項２５】
前記成分として、シアンの着色剤、好ましくはシアンの顔料、および／または、マゼンタの着色剤、好ましくはマゼンタの顔料、および／または、イエローの着色剤、好ましくはイエローの顔料、を使用することを特徴とする請求項１６〜２４のいずれか１項に記載の方法。
【請求項２６】
前記シアンの着色剤を脱色するために赤色レーザ光を使用し、および／または、前記マゼンタの着色剤を脱色するために緑色レーザ光を使用し、および／または、前記イエローの着色剤を脱色するために青色レーザ光を使用することを特徴とする請求項２５に記載の方法。
【請求項２７】
青色を、好ましくはシアンの着色剤とマゼンタの着色剤とイエローの着色剤との混合着色剤から前記イエローの着色剤を脱色することにより、好ましくはシアン色とマゼンタ色を減法混色することによって、重ね合わせによって生成し、
および／または
緑色を、好ましくはシアンの着色剤とマゼンタの着色剤とイエローの着色剤との混合着色剤から前記マゼンタの着色剤を脱色することにより、好ましくはシアン色とイエロー色の減法混色することによって、重ね合わせによって生成し、
および／または
赤色を、好ましくはマゼンタの着色剤とイエローの着色剤とシアンの着色剤との混合着色剤から前記シアンの着色剤を脱色することにより、好ましくはイエロー色とマゼンタ色の減法混色することによって、重ね合わせによって生成し、
および／または
黒色または灰色を、好ましくはマゼンタの着色剤とイエローの着色剤とシアンの着色剤との混合着色剤から、好ましくはシアン色とマゼンタ色とイエロー色を減法混色することによって、重ね合わせによって生成し、
および／または
マゼンタ色を、前記混合着色剤に含まれるマゼンタの着色剤以外の着色剤を脱色することにより、好ましくはマゼンタの着色剤とイエローの着色剤とシアンの着色剤とを含む混合着色剤からイエローの着色剤とシアンの着色剤とを脱色することにより、マゼンタの着色剤によって生成し、
および／または
シアン色を、前記混合着色剤に含まれるシアンの着色剤以外の着色剤を脱色することにより、好ましくはシアンの着色剤とイエローの着色剤とマゼンタの着色剤とを含む混合着色剤からマゼンタの着色剤とイエローの着色剤とを脱色することにより、シアンの着色剤によって生成し、
および／または
イエロー色を、前記混合着色剤に含まれるイエローの着色剤以外のすべての着色剤を脱色することにより、好ましくはイエローの着色剤とマゼンタの着色剤とシアンの着色剤とを含む混合着色剤からマゼンタの着色剤とシアンの着色剤とを脱色することにより、イエローの着色剤によって生成する
ことを特徴とする請求項２５または２６に記載の方法。
【発明の詳細な説明】
【技術分野】
【０００１】
本発明は、少なくとも一部分に紙材料を含む基材を、例えばホットスタンプ用のフィルムなどの転写フィルムを使用しているか、またはラミネートフィルムを使用しているか、または何らかの他の態様のプリントもしくはコーティングを使用している、単層または多層構造とともに備えている多層体と、そのような多層体にレーザ誘起マークを作成する方法に関する。
【背景技術】
【０００２】
ＩＤカード、コードカード等といった、プラスチック材料を含むカードの偽造対策レベルを向上させるために、レーザ光線を使用してレーザ誘起マークを作成することが知られている。そのようなカード等の個別化はレーザ誘起マークによって実施できる。
【０００３】
個別化を目的とするレーザ処理は紙材料を含む書類に対しては使用されない。これは、レーザ光線の作用により紙材料が燃えてしまうからである。
【発明の開示】
【発明が解決しようとする課題】
【０００４】
本発明の目的は、レーザ光線の使用によって紙書類偽造対策レベルを向上させることである。この点において、目標は、紙書類の特殊な構造構成を達成し、かつ偽造対策レベルを向上させる特別な方法を達成することである。
【課題を解決するための手段】
【０００５】
本発明はこの目的を、請求項１記載の多層体と請求項１６記載の方法によって達成する。
【０００６】
本発明による解決策では、紙書類は、紙材料を含む基材に対して、例えばホットスタンプ用のフィルムなどの単層または多層フィルム等を付着させた多層体の形態のものとする。このようにして作成された層構造は、レーザ感光材料を含む層を少なくとも１つ有している必要がある。レーザ感光材料は、レーザ感光層内で、基材に付着させたフィルムに対するレーザの作用を受けて、例えばカラーマークの形態または黒色マークの形態のレーザ誘起マークに変化するような材料である。驚くべきことに、紙材料を含む基材は、レーザ照射時、基材に付着させたフィルムに対するレーザ光の影響下で損傷しない。すなわち、紙材料が直接レーザの影響下に曝される場合に生じる紙材料の燃焼が生じない。
【０００７】
しかしながら、好ましい実施態様では、確実を期して、レーザ感光層と基材表面の間に特殊な背景層も配置される。この背景層は、レーザ処理に使用されるレーザ光線を高度に反射し、好ましくはレーザ光線の非反射成分を吸収する、すなわち、少なくともレーザ光線を絶対に下の層に通さない、したがって基材表面に達しさせない。この保護的な背景層はまた、その光の反射により、レーザ感光層に作成されたレーザ誘起マークの明るさ増す手段すなわち色の彩度を高めるものとしても作用し得る。好ましい実施態様では、保護作用および明るくする彩度増大作用の両方を有する背景層が、レーザ感光層の、レーザ誘起マークが作成される領域の下にのみ配置されている。
【０００８】
背景層は、可視スペクトル域の光に対しては透明であるが、例えばレーザ誘起マーク作成時に使用される波長範囲など、特定の波長範囲レーザ光線に対しては不透明とすることもできる。背景層の下に別のレーザ感光層が配置されている場合、背景層が、このレーザ感光層にレーザ誘起マークを作成するために使用されるレーザ光線に対して透明であれば有利である。
【０００９】
特に好ましい実施態様では、レーザ感光材料が、レーザの作用によって脱色可能であるか、または変色を伴うレーザの作用によってその色が変化する少なくとも１つの着色剤を備えることを条件とする。この場合、レーザ感光材料は複数種類の着色剤成分から成る混合着色剤の形態を有し得ることが有利である。レーザ感光材料が少なくとも２種類のレーザ感光成分の混合物の形態を有する実施態様では、レーザ誘起手順によって作成できる様々な色の多色画像が可能であるが、この場合、一方の成分のためのレーザ条件下では他方の成分が変化しないか、または実質的に変化しないことに該当する。
【００１０】
特に好ましい実施態様は、レーザ誘起手順でフルカラー画像を作成できるものである。これらの実施態様では、レーザ感光材料は少なくとも３種類の成分から成る混合物であり、これらの成分の各々は、それぞれ、例えば顔料または他の着色剤である着色剤であることを条件とする。顔料はほとんど不溶性で、無機着色剤であることが好ましい。他の着色剤は、例えば有機着色剤である。有機着色剤は一般に可溶性である。顔料だけを有する着色剤、または他の着色剤だけを有する着色剤、または顔料と他の着色剤とを着色剤として有する混合物を使用できる。以下、混合物の成分を構成する着色剤を簡略のために成分と呼ぶ。含まれる成分にそれぞれ適用される特定のレーザ条件下でレーザによって１種類以上の成分を脱色できることが不可欠である。すなわち、第１の成分を脱色する場合は第１のレーザ条件、例えば第１の特定レーザ波長、が存在し、第２の成分を脱色する場合は第２のレーザ条件、例えば第２の特定レーザ波長が存在し、第３の成分を脱色する場合は第３のレーザ条件、例えば第３の特定レーザ長が存在する。さまざまな成分を脱色するために使用されるこれらの特定レーザ条件すなわちレーザ波長はそれぞれ互いに異なっている。また、特定レーザ条件は、成分に適用される個別の特定レーザ条件下、例えば特定のレーザ波長で、その一成分だけ、好ましくはその一成分だけが脱色可能で、該手順においては他の成分が脱色不可能か、または実質的に脱色不可能であるように選択される。したがって、レーザ処理の工程で、他の成分は不変のまま、ただ１つの成分だけを特に脱色することが可能である。
【００１１】
３成分の混合物が使用される場合、まず３成分によってマークの色が生成される。第１の手順のレーザ処理後、処理位置のマークの色は、第１の手順のレーザ加工で脱色されなかった２成分と、場合によってはさらに、第１の手順で多かれ少なかれ脱色された成分の残留色とによって生成される。彩色効果は、レーザ誘起層に混合された状態で存在する成分を減法混色することによってもたらされることが好ましい種々成分は、近接並置関係に混合された状態か、または相互に重ね合わされた多層関係に混合された状態で層内に存在できる。
【００１２】
多色画像を作成する方法は、第１のステップで、例えば複数（３種類）の成分のうちの１つに適用される特定レーザ条件下で、多層体の或る位置、すなわちレーザ感光層をレーザ照射することによって１成分だけを脱色し、第２のステップで、上記複数（３種類）の成分のうちの別の１つに適用される特定レーザ条件下で、この多層体の同じ場所をレーザ照射することによってこの別成分だけを脱色するものである。したがって第１のステップでは、脱色された第１の成分のほかに、脱色されていない他（２種類）の成分がまだ残ってので、これらの脱色されていない（２種類の）成分によって、あるいは第１の成分の脱色が不完全な状態な場合は多少脱色されただけの第１の成分の残留色も加わって、適宜に色が生成される。最初に３成分の混合物が使用されていた場合、第２の成分が脱色される第２のステップの後で１成分だけ残っており、したがって、この残っている成分だけで色が生成される。これは、先行するステップにおいて他の成分が完全に脱色された場合に該当する。そうでない場合、すなわち、第１のステップにおける第１の成分の脱色が不完全であり、第２のステップにおける第２の成分の脱色が不完全な場合は、第２のステップ後の色は、第１および第２のステップで多少脱色されただけの第１および第２の成分の在留色も加えて生成される。
【００１３】
また、省略可能な第３の段階として、上記多層体の同位置において、第３の成分、すなわちこれまで脱色されていなかった成分に対してレーザ加工が施されると、第３の成分に適用される特定のレーザ条件下で、例えば特定のレーザ波長で多層体の同位置にある第３の成分だけが脱色される。したがって、第３のステップ後、当該位置では、それぞれの脱色度にしたがって３成分のすべてが脱色されているか、または多少脱色されている。したがって、想定される着色背景層、すなわち多層体内または多層体の同一層内の想定される別成分により、多層体の前述の位置は無色または淡彩色に見え、限られたケースだが、背景が白色の場合は白に見える。
【００１４】
１種類以上のさらに別の各成分を特定のレーザ条件下でそれぞれ脱色するさらに別のステップを用意することも可能である。ｎ種類の成分のうちのさらに別の１成分は、一般に第ｎのステップで、多層体の同一位置をレーザ照射することによって、その第ｎの成分だけが脱色されるようになっていることが好ましい。
【００１５】
成分と特定レーザ条件のそれぞれの選択に応じて、少なくとも１つの成分がレーザ照射手順の際に変色を呈するようにすることも可能である。
【００１６】
個々のステップにおけるレーザ処理で、レーザ条件、特にレーザ波長、レーザ強度、および／または照射時間を調整することによって、達成される変色すなわち脱色度がレーザ照射中にそれぞれ調節されるようになっている。
【００１７】
それぞれ別個のステップで使用されるレーザ条件は、当該方法を実行する以前に、各成分の試験を通して実験的に確認および／または最適化される。レーザ条件の選択に関する基準は、達成される脱色結果であることが好ましい。個々のステップに関して使用されるレーザ条件は、脱色工程に使用されるレーザ光の波長で成分が吸収極大、好ましくは複数の吸収極大のうちの１つ、もしくは好ましくはその唯一またはその最大の吸収極大を示す限り、成分が当該波長で光を吸収するように選択できる。しかしながら、成分が、脱色工程に使用されるレーザ光の波長で光を吸収するように選択することも可能であるが、この場合、成分は当該波長で吸収極大を示さず、当該波長は吸収極大ではない。
【００１８】
比較的少ない種類の顔料を含む混合顔料で操作することができ、その場合にできるだけ多くの色、好ましくはすべての色を生成できるようにするには、成分がシアンの顔料であるか、および／または成分がマゼンタの顔料であるか、および／または成分がイエローの顔料であれば有利である。混合顔料は、シアンの顔料、マゼンタの顔料、およびイエローの顔料を含むことが好ましい。特殊な実施態様において、混合顔料は、３種類の顔料成分のみ、好ましくはシアンの顔料とマゼンタの顔料とイエローの顔料、の混合物を含む。これら３色を使って減法混色をすることによって、あらゆる色を生成できる。個々のステップで個々の顔料成分を特定的に脱色することにより、例えば、第１のステップにおいてイエローの顔料成分だけ、またはなるべくイエローの顔料成分だけを脱色すれば、第１のステップで青色を生成することができ、もしくは第１のステップにおいてマゼンタの顔料だけ、またはなるべくマゼンタの顔料だけを脱色すれば、第１のステップで緑色を生成することができ、もしくは第１のステップにおいてシアンの顔料だけ、またはなるべくシアンの顔料だけを脱色すれば第１のステップで赤色を生成することができる。次に、第２のステップにおいて、第１のステップで脱色されなかった残りの顔料成分の別の１つが脱色される限り、シアン色、マゼンタ色、またはイエロー色を生成できる。すなわち、第１のステップで青色が生成され、したがって第１のステップでシアンとマゼンタが脱色されていなかった場合、第２のステップにおいてマゼンタ成分を脱色することによって第２のステップでシアン色を生成できる。減法混色については下記が適用され、他の色の生成も同様に行われる。
【００１９】
ａ）シアン＋マゼンタ＋イエロー              黒色
ｂ）シアン＋マゼンタ                        青色
ｃ）シアン＋イエロー                        緑色
ｄ）イエロー＋マゼンタ                      赤色
混色ａ）は、レーザ処理以前、すなわち第１のステップ以前に存在している。レーザ感光層は黒色または灰色に見える。混色ｂ）またはｃ）またはｄ）は、第１のステップ後に現れる。すなわち、レーザ感光層は、第１のステップでレーザ処理が施された位置に、青色、または緑色または赤色のマークをそれぞれ有する。第２のステップ後、したがって、第２のステップのレーザ処理が第２のステップで同じ位置に施された場合、レーザ感光層のこの位置のカラーマークの色は、この位置の、第１のステップで脱色されなかった２種類の顔料成分のどちらが第２のステップで脱色されなかったかにより、シアン、またはイエロー、またはマゼンタの色になる。第３のステップでこの位置に無色すなわち透明なマークを得るために、この位置に第３のステップが実行される。したがって、この第３のステップで、まだ脱色されていない残りの顔料が、それぞれの顔料に適用される特定レーザ条件で脱色される。
【００２０】
このように、同じ位置を連続的にレーザ処理することによって、任意の所望色を備えたそれぞれのカラーマークを各位置にそれぞれ形成できる。このように、多層体内の互いに隣接する位置に連続加工を行えることにより、互いに隣接するカラーマークによってプラスチック多層体に多色画像、好ましくは、いわゆるフルカラー画像を形成することができる。
【００２１】
複数の顔料成分、シアン顔料とマゼンタ顔料とイエロー顔料、から成る前述の混合顔料ではなく、顔料でない着色剤を含む同様の混合着色剤、すなわち、含有成分としてシアン着色剤とマゼンタ着色剤とイエロー着色剤とを含む混合着色剤を使用することも可能である。この場合、工程は同様に実施でき、それぞれの着色剤に適用される特定のレーザ条件が個々のステップで使用される。
【００２２】
種々のシステムにおいて、レーザ処理に周波数分割多重方式の固体パルスレーザ、光学パラメトリック発振器（ＯＰＯ）、およびＵＶパルスレーザ（例えば、エキシマレーザ）が使用されることが好ましい。レーザ処理の際、レーザ光線の強度および／またはパルス幅は、それと分かるほどの損傷を多層体の材料にもたらすことなく最大の脱色結果、すなわち最大の変色を生じるように設定されることが好ましい。この方法は、基材に付着させたフィルムに後いることもできるし、単独のフィルム、例えば、転写フィルム、詳細にはホットスタンプ用フィルムや、ラミネートフィルム、だけに用いることもできる。転写フィルムまたはラミネートフィルムに当該方法を使用すると、これらのフィルムを、装飾または識別のために、それ自体が高いレーザ感光性を備える別の基材に付着させることができるという利点がもたらされる。着色剤および顔料は薄層だけに存在していればよいので、フィルムは少量の着色剤または顔料しか要しない。フィルムを使用する場合、例えば印刷法によって、例えば非常に大きな面積の紙体等、任意の大きさの物体の一部分だけにコーティングを施すことも可能である。
【００２３】
レーザ処理は、好ましくはエネルギー密度０．０５〜０．５Ｊ／ｃｍ２、パルス幅５〜２０ｎｓを使用することを要し、脱色結果はパルス数で判断することもできる。混合顔料を含むレーザ感光層を、転写箔またはラミネート箔の全面に存在させることも可能であるし、局部的に存在させることも可能である。
【発明を実施するための最良の形態】
【００２４】
以下、一例として好適な実施形態を添付図面を参照して以下に詳述する。
【００２５】
図１〜５に示されているフィルムはホットスタンプ用フィルムである。図１のホットスタンプ用フィルムは、キャリヤフィルム１、剥離層２、保護層３、レーザ感光層４、背景層５、および接着層６を含んでいる。
【００２６】
キャリヤフィルム１は、厚さ６〜１００μｍ、好ましくは厚さ１９〜３８μｍのポリエステルフィルムであることが好ましい。層２〜６は、キャリヤフィルム１上に積層関係に配置されている。これらの層は、ホットスタンプ用フィルムの製造中に、それ自体周知の方法によって付着させられる。
【００２７】
剥離層２は分離層である。剥離層は、熱の作用を受けると軟化し、ホットスタンプ用フィルムが基材に付着するとキャリヤフィルム１から他の層を剥離できる層の形態をしていることが好ましい。剥離層２は厚さが多くとも約１μｍであることが一般に好ましい。
【００２８】
保護層３は保護ラッカー層の形態をしている。保護層は透明なラッカー層を含むが、その目的は、ホットスタンプ用フィルムで装飾された物品の自由表面を機械的損傷および化学効果から実質的に保護することである。層の厚さは１〜２μｍであることが好ましい。
【００２９】
レーザ感光層４は、いわゆる第１のカラーラッカー層の形態をしている。レーザ感光層は、顔料または他の着色剤で着色された、好ましくは厚さ３〜１０μｍのラッカー層を含む。このカラーラッカー層の顔料もしくは他の着色システムまたは着色剤は、好ましくは可視域の波長を有するレーザ光線による変色によって選択的に脱色および／または変色させることが可能である。ラッカー層４の顔料の濃度は、固形分に対して３〜１５％であることが好ましい。このラッカー層４の結合剤系はレーザの作用で光学的に変化しないことになっているので、結果的に、認知し得る損傷をフィルムに与えることなく、色付きの濃淡マークだけが照射位置に形成される。フィルムの表面または内部は認知し得る損傷を受けない。
【００３０】
背景層５は、いわゆる第２のカラーラッカー層の形態をしている。この層は、レーザ感光層４とは異なった色を有する。レーザ感光層４が黒色または灰色であれば、背景層５は、例えば白色またはクリーム色である。背景層５は、レーザ放射線によってレーザ感光層４に生成された色の光補助層として主に機能する。背景層５の厚さは、５〜２０μｍまたは１５〜２０μｍであることが好ましい。
【００３１】
レーザ感光層４と同じような、同じ着色の背景層５をホットスタンプ用フィルム全面、したがって装飾対象の表面全体にわたって設けないことも可能である。それどころか、層４と５は、異なる色の領域で個別に、したがって異なるように構成できる。
【００３２】
接着層６は、転写フィルムの関係で知られている、それ自体は普通の、厚さ１〜１０μｍ接着層を含み、ホットスタンプ用フィルムの接着層は、対応する熱の作用を受けた場合にのみ粘着性を呈するような組成のものである。
【００３３】
層２〜６は、以下の組成にしたがって作製できる。
剥離層２（分離層）：
トルエン                                                      ９９．５部
エステルワックス（滴点：９０°Ｃ）                              ０．５部
保護層３（保護ラッカー層）：
メチルエチルケトン                                            ６１．０部
ジアセトンアルコール                                            ９．０部
メタクリル酸メチル（Ｔｇ：１２２°Ｃ）                        １８．０部
分散ポリエチレン（キシレン中２３％）（軟化点：１４０°Ｃ）      ７．５部
分散性高分子添加物（４０％、アミノ数２０）                      ０．５部
増量剤（ケイ酸アルミニウム）                                    ４．０部
レーザ感光層４（第１のカラーラッカー層）：
メチルエチルケトン                                            ３４．０部
トルエン                                                      ２６．０部
酢酸エチル                                                    １３．０部
硝酸セルロース（低粘度、アルコール中６５％）                  ２０．０部
線状ポリウレタン（凝固点：＞２００°Ｃ）                        ３．５部
分散性高分子添加物（４０％、アミノ数２０）                      ２．０部
例：  青色顔料  １５：４                                    ０．５部
赤色顔料  ５７：１                                    ０．５部
黄色顔料  １５５                                      ０．５部
背景層５（第２のカラーラッカー層）：
メチルエチルケトン                                            ４０．０部
トルエン                                                      ２２．０部
エチレン酢酸ビニルターポリマー（凝固点：  ６０°Ｃ）            ２．５部
ポリ塩化ビニル（Ｔｇ：  ８９°Ｃ）                              ５．５部
ポリ塩化ビニル（Ｔｇ：  ４０°Ｃ）                              ３．０部
分散剤（５０％、酸価５１）                                      １．０部
二酸化チタン（ｄ＝３．８〜４．２ｇ／ｃｍ３）                  ２６．０部
接着層６：
メチルエチルケトン                                                ５５部
トルエン                                                      １２．５部
エタノール                                                      ３．５部
ポリ酢酸ビニル（軟化点：８０°Ｃ）                              ６．０部
メタクリル酸ブチル／エチル（Ｔｇ：８０°Ｃ）                    ８．０部
メタクリル酸エチル樹脂（Ｔｇ：６３°Ｃ）                        ３．０部
メタクリル酸コポリマー（Ｔｇ：８０°Ｃ）                        ５．０部
不飽和ポリエステル樹脂（軟化点：１０３°Ｃ）                    ３．５部
二酸化ケイ素                                                    ３．５部
このホットスタンプ用フィルムではなく、別の転写フィルムを使用することも可能である。この場合の転写フィルムは、前述のホットスタンプ用フィルムと類似している構造のものとすることもできる。
【００３４】
転写フィルム−本明細書の具体例では、ホットスタンプ用フィルム−は、例えば積層体の１つ以上のインレットフィルム（ｉｎｌｅｔ  ｆｉｌｍ）などの紙材料から成る基材に、従来通りに、より具体的には接着層６が基材表面に面するように、付着させることが好ましい。ホットスタンプ工程中、接着層６は次に基材の表面に対して凝縮結合を生じる。その後、ホットスタンプ工程中に熱の作用で剥離層２が軟化した後、キャリヤフィルム１が引き剥がされる。それから、ホットスタンプ用フィルムが基材表面にこのように付着した状態で、保護層３が、基材から離れたホットスタンプ用フィルム上面を形成する。
【００３５】
特にホットスタンプ用フィルムの形態を取り得る図１ａに示されている転写フィルム５は、図１に示されているフィルムとは異なる性質の背景層を有する。
【００３６】
図２〜４に示されているホットスタンプ用フィルムは、図１に示されているフィルムとは異なる性質の背景層を有する。図２に示されている例では、背景層は反射層５ｒの形態をしている。特殊なケースでは、反射層は金属反射層の形で存在する。反射層は、所定のスペクトル範囲に関して透過性または半透過性であることも可能である。反射層は他の層よりも高い屈折率を有することができ、したがって、より高い光反射を示す。図３に示されている例は、好ましくは透明である付加的なラッカー層として、層５ｃを有している。また、回折またはホログラム構造５ｂを局部的に有する反射層５ｒも存在している。図３の実施形態では、この構造５ｂは、ラッカー層５ｃと接着層６ならびにその間に挟まれた層から成る構成要素の形態をしている。上記構造５ｂの代わりに、または上記構造５ｂに加えて、ラッカー層５ｃおよび／またはレーザ感受性のカラーラッカー層４および／または接着層６から成る構成要素として回折構造を設けることもできる。これらのケースでは、回折構造は、記載されているように局部的な性質のものとすることもできるが、連続層の形態とすることも可能である。
【００３７】
図４に示されている例では、印刷画像５ｄが背景層５ｃの規定領域に配置され、規定レーザ感光層４ａは画像の側方に配置された関係となるようにレーザ感光層内に配置されている。
【００３８】
図５は、層構造を変更したホットスタンプ用フィルムを示す。この層構造は、図３のものと同様であるが、この場合、層の順序、より具体的には、反射層５の、基材に面している側にレーザ感光層４が配置されるように変更されている。これらの層は、下記の順序で互いに配置されている。
【００３９】
キャリヤフィルム１、剥離層２、保護層３、中間層５ｃ、反射層５、レーザ感光層４、背景層７、および接着層６。レーザ感光層４と反射層５と中間層５ｃとの相互隣接領域に回折構造５ｂが設けられている。回折構造は回折格子の形態とすることができる。あるいは、回折構造５ｂはホログラム構造の形態にすることもできる。一例として図５に示されている実施形態では、回折構造５ｂは、最初に回折構造を中間層５ｃに型押し、次に例えば蒸着によって反射層５ｒを付着させる手順によって、フィルム製造中に形成される。反射層５は、回折構造の外側の部分が滑らかな反射５ｒ層の形態をしており、層厚が１μｍ未満のものであることが好ましい。この反射層は、所定の観察角、少なくとも所定のスペクトル範囲について透過性または半透過性である。反射層５ｒを付着させた後、レーザ感光層４が形成される。このように形成された回折構造５ｂは、層５ｃと４の相互に直接隣接する領域に形成される。回折構造を見るとき、照明および観察角によってさまざまな光学的効果がもたらされる。
【００４０】
図５ａのフィルムの場合、キャリヤ層１、剥離層２、保護層３、レーザ感光層４、反射層５ｒ、レーザ感光層４、付加的なラッカー層７、および接着層６の順序で層が存在している。反射層５ｒの両側に配設されたレーザ感光層４は全く同じものとすることができ、すなわち、このとき反射層はレーザ感光層の内部全体に配置される。しかしながら、両レーザ感光層は互いに異なっていてもよい。両レーザ感光層４と反射層５ｒの相互隣接領域に回折構造５ｂが設けられている。あるいは、回折構造５ｂはホログラム構造の形にしてもよい。この実施形態では、２つのレーザ感光層が回折またはホログラム構造に隣接していることによって偽造対策レベルが強化されている。レーザ感光層は同一のものとすることも、異なるものとすることも可能であるこの配置では、省略可能なラッカー層７は透明層または淡色の補助層の形態をとる。あるいは、ラッカー層７と接着層６を省いてもよいし、図５ａに示されている、反射層５ｒの下にある第２のレーザ感光層４がレーザ感受性の接着層の形態をしていてもよい。
【００４１】
図５ｂのフィルムの場合、キャリヤ層１、剥離層２、レーザ感光層４、付加的なラッカー層５ｃ、反射層５ｒ、および接着層６の順序で層が存在している。層５ｃと６は、同じ材料のものにすることも、異なる材料のものにすることも可能である。この実施形態では、適切な類似顔料を含む場合に限り、レーザ感光層４はレーザ感受性の保護ラッカー層である。付加的なラッカー層５ｃと反射層５ｒと接着層６の相互隣接領域に、回折構造が形成されている。回折構造は回折格子の形にすることが可能である。あるいは、回折構造５ｂはホログラム構造の形態とすることもできる。
【００４２】
転写フィルム、このケースではスタンプ用フィルム、を基材に付着させた後、透明および／またはカラーマークをレーザ感光層４に作成するためにレーザ処理が行われる。所定のマーク、好ましくはカラーマーク、をレーザ感光層４の所定の場所に形成するために、この位置をレーザ放射線で照射する。
【００４３】
図５に示される層構造を有するフィルムのレーザ処理の場合、レーザ照射は、回折構造５ｂを含む反射層を通して行われる。レーザ光線は、フィルムの平面に対して上から直角をなすように方向付けられことが好ましい。反射層５ｒは、特にレーザ光線が反射層に対して直角をなすように方向付けられているとき、レーザ光線を透過させる。上記領域の他の部分に反射層５ｒを形成している層の格子またはホログラム構造５ｂは、レーザ光線を透過させるが、この場合、回折構造で放射線が部分的に幾分か反射する可能性もある。回折構造５ｂの内部および下にある残り領域に反射層５ｒを形成している層の下に配置されたレーザ感光層４は、所定の位置を脱色することによって色の変更がなされる場合に限って、レーザの作用によって変化する。
【００４４】
記載されている実施形態のそれぞれのレーザ感光層で行われる脱色工程を以下に説明する。
【００４５】
レーザ感光層のレーザ感光材料は、３成分、すなわちシアン顔料成分、マゼンタ顔料成分、およびイエロー顔料成分、の混合物である。
【００４６】
脱色手順で、この位置が、特定の顔料成分を脱色する特定のレーザ波長で照射される場合に限り、第１のステップで青色または緑色または赤色のカラーマークが形成される。
【００４７】
青色を生成するために、イエローの顔料成分だけを脱色してもよい。この目的のために青色レーザ光が使用される。脱色工程には、所定の最小強度で出力することが要求される。また、あるパルス幅を越えなくてもよい。第１のステップで緑色のカラーマークを得るために、マゼンタの顔料成分だけを脱色してもよい。この目的のために緑色レーザ光が使用される。第１のステップで赤色のマークを得るために、シアンの顔料成分だけを脱色してもよい。この目的のために赤色レーザ光が使用される。
【００４８】
シアンまたはマゼンタまたはイエローのカラーマークをこの位置に形成するには、第２のステップのレーザ処理、より具体的には、この位置にある、まだ脱色されていない顔料成分の一方を脱色するレーザ波長を、この位置に施す。第１段階で青色のカラーマークが作成された場合、この位置のシアンの顔料成分とマゼンタの顔料成分は脱色されていない。この位置にシアン色を出すためには、この第２のステップでマゼンタの顔料成分を脱色する必要がある。これは、緑色レーザ光によって行われる。その結果、これによってシアン色のマークがこの位置に形成される。
【００４９】
この第２のステップで、シアン色のマークではなく、マゼンタ色のマークを得ようとするならば、第１のステップで形成された青色のカラーマークを赤色レーザ光で処理しなくてはならない。これにより、この位置のシアンの顔料が脱色されるので、マゼンタの顔料は脱色されずにこの位置に残る。その結果、マゼンタ色のマークがこの位置に作成される。
【００５０】
同様に、シアン色のマークまたはイエロー色のマークは、第１のステップで形成された、脱色されずにそこに残っているシアンの顔料とイエローの顔料から形成されている緑色のカラーマークから形成でき、この工程は、具体的には青色レーザ光と赤色レーザ光でそれぞれ処理することによって行われる。
【００５１】
同様に、第１のステップで作成された赤色のカラーマークは、第２のステップでイエロー色またはマゼンタ色のマークに変換できる。具体的には第２のステップで緑色レーザ光と青色レーザ光をそれぞれ用いてレーザ処理することによって変換される。
【００５２】
第１および第２のステップで処理された位置に透明な部分、すなわち背景層５が白色の場合は白色の部分、を形成するには、第２のステップ後にその位置に脱色されずに残っている顔料成分を脱色するように波長設定したレーザ光線を用いて、第３のステップでこの位置を処理する必要がある。すなわち、イエロー色のマークは青色レーザ光で、マゼンタ色のマークは緑色レーザ光で、およびシアン色のマークは赤色レーザ光で脱色する必要がある。
【００５３】
その後、スタンプ用フィルムのレーザ感光層４に別のカラーマークを形成するために、隣接する別の場所のレーザ感光層４が同様に処理される。このようにしてフルカラー画像が形成される。
【００５４】
レーザ処理は、変色によってレーザ感光層の着色剤にカラーマークまたはフルカラー画像を作成するために使用することも可能である。連続的な処理工程によって同様にレーザ処理を実行できる。顔料は、着色剤、すなわち色を付与する物質と考えられるものに属する。顔料は概して不溶性で、一般に無機物質を含んでいる。しかしながら、着色剤として、概して可溶性の有機着色剤が考えられる。レーザ処理の個々のステップで適用される特定レーザ条件下のそれぞれの場合に変色が生じる。
【００５５】
あるいは、特に保護層３が、レーザ光線に関して透過性でないまたは半透過性の層の形態をしているか、または所定の波長範囲のレーザ光線に関して透過性でない層の形態をしているか、もしくは付加的な紫外線吸収保護層が設けられる場合、カラーマークを形成するための転写フィルムのレーザ処理を、フィルムを付着させる前に行うことも可能である。それから、フィルムを付着させる前に、レーザ光線をフィルムの裏側、すなわち背景層５または接着層６に誘導する手順によってレーザ処理が行われ、したがって、これにより、レーザ感光層４が反対側から処理され、その内部に同様にカラーマークが作成される。背景層５と接着層６は、そのような用途に関連する当該レーザ光線に対して透過性または少なくとも半透過性である。
【００５６】
ラミネートフィルムにも同様にカラーマークを形成できる。このようなラミネートフィルムが図６〜１０に示されている。図６のこのラミネートフィルムは、いわゆるオーバレイフィルム３０、省略可能な中間層３１、レーザ感光層４０と、背景層を形成する、やはり省略可能な中間層５０、およびやはり省略可能な接着層６０とを含んでいる。貼り合わせ工程中、ラミネートフィルムは接着層６０によって基材に、基材の表面に面して付着させられる。接着層６０によって、基材表面に対する凝縮結合がもたらされる。その後、オーバレイフィルム３０が上部保護層を形成し、上部保護層の、基材から離れている表面が、フィルムの外面を形成する。したがって、ラミネートフィルムを貼り付けた後、オーバレイフィルム３０はそこに付着したままである。これは、図１のスタンプ用フィルムの保護層３に対応している。レーザ感光層４０はレーザ感光層４、すなわち図１のスタンプ用フィルムの第１のラッカー層４に対応している。中間層５０は背景層５、すなわち図１のスタンプ用フィルムの第２のラッカー層５に対応している。接着層６０は、図１のスタンプ用フィルムの接着層６に対応している。
【００５７】
図６ａのラミネートフィルムは、図６のラミネートフィルムの変更例であり、図１ｃのホットスタンプ用フィルムにあるような背景層に対応する背景層５０は存在しない。
【００５８】
図７と８のラミネートフィルムは、図６のラミネートフィルムの変更例であり、背景層が、図２および３のホットスタンプ用フィルムの背景層に対応するように変形されている。
【００５９】
図９のラミネートフィルムは、図６〜８に対して変形を施した、相互に重ね合わされた一連の層を備えた層構造を含んでいる。この一連の層は、図５のホットスタンプ用フィルムの構造に対応している。この場合、層７０は省略可能な背景層である。
【００６０】
図９ａは、図９の実施形態を比較すると、一連の層を、図５ａのホットスタンプ用フィルムの構造に対応するように変更した実施形態を示す。
【００６１】
図１０のラミネートフィルムは、図９のラミネートフィルムの変更例である。この実施形態では、ホットスタンプ用フィルムを付着させたオーバレイフィルム３０が記載されている。この位置に付着させられているホットスタンプ用フィルムは、図９のラミネートフィルムに形成された層３１、５０と５０ｒ、４０、７０および６０  を、ホットスタンプ用フィルムの対応層と入れ替えたものである。このラミネートフィルムの製造に使用されるホットスタンプ用フィルムの場合、図５のスタンプ用フィルムとは異なり、反射層５ｒとレーザ感光層４が逆順に配置されており、したがって図１０のラミネートフィルムの場合、反射層５ｒは、レーザ感光層４の、基材から遠い方の側に、図９のラミネートフィルムと同様に配置されている。示されている他の実施形態と同様に、図１０のラミネートフィルムの回折構造５ｂも、層４と５の相互隣接領域に形成される。この配置では、ラッカー層５は透明層の形態をしている。
【００６２】
図１０ａのラミネートフィルムは、図１０のラミネートフィルムと同様構造のものである。しかしながら、図１０ａの実施形態では、ホットスタンプ用フィルムが付着した状態のオーバレイフィルム３０が用意され、これは、図５ａの実施形態のホットスタンプ用フィルムと同様構造のものである。オーバレイフィルム３０に付着させられているホットスタンプ用フィルムは、図９ａのラミネートフィルムの層３１、４０、５０、５０ｒ、４０、７０および６０を、ホットスタンプ用フィルムの対応する各層と入れ替えたものである。図１０ａのラミネートフィルムは、一連の層を、オーバレイフィルム３０、接着層６、省略可能なラッカー層５、レーザ感光層４、反射層５ｒ、レーザ感光層４、付加的なラッカー層５ｃ、および保護層３の順序で含んでいる。反射層５ｒの両側のレーザ感光層４は全く同じものにすることができ、すなわち、このとき反射層はレーザ感光層の内部全体に配置される。しかしながら、両レーザ感光層４は互いに異なっていてもよい。この場合、ラッカー層５は透明層または淡色の補助層の形態をしている。
【００６３】
図１０ｂのラミネートフィルムは、やはりホットスタンプ用フィルムをオーバレイフィルム３０に付着させた実施形態である。接着しているホットスタンプ用フィルムは、図５のフィルムと同様の構造のものである。これは、図９ａのラミネートフィルムにそれぞれ設けられた層３１、４０、５０と５０ｒ、４０、７０、および６０を、ホットスタンプ用フィルムの各層と入れ替えたものである。図１０ｂのラミネートフィルムは、一連の層をオーバレイフィルム３０、接着層６、任意のラッカー層７、レーザ感光層４、反射層５ｒ、付加的なラッカー層５ｃ、および  保護層３の順序で有する。この場合、ラッカー層７は透明層または淡色の補助層の形態をしている。
【００６４】
ラミネート用フォイルのレーザ処理は、転写フィルムについて記載されているものと同様の方法で、すなわち、レーザ感光層４０に含まれている顔料または他の着色剤を連続的に適切に脱色するか、または顔料または他の着色剤を同様に変色させることによって実施される。
【００６５】
図１〜１０を参照して上に記載されているようなフィルム構造を備えた転写フィルムおよびラミネートフィルムを、紙材料を含む基材に、前述の付着手順によって付着させる。基材は、少なくとも一部分に紙材料を含む複数のインレット（ｉｎｌｅｔ）から貼り合わされたカード体を含み得ることが好ましい。この場合、フィルムの付着により、少なくとも１つのレーザ感光層４または４０をそれぞれ有するそれぞれの多層体が得られる。前述のレーザ処理によって、レーザ感光層にカラーマークが作成される。一例として、レーザ誘起カラーマークを備えたそのような多層体の実施形態を、図１１ａ、１１ｂ、１２ａ、および１２ｂを参照しながら以下に説明する。
【００６６】
図１１ａおよび１１ｂの実施形態では、図１ａに示されている転写層が、紙材料を含む基材８に付着している。図１１ｂの断面図から分かるように、多層体は、保護層３、レーザ感光層４、接着層６、および基材８を備えており、基材８の表面には、特殊な識別８１が設けられている。この識別８１は、基材８に付着させる別の層とすることもできる。図１１ａの平面図から分かるように、識別８１は、具体的には、表面に印刷される縄編み模様の形態とすることができるセキュリティプリント８１ｄ、および紫外線下でのみ蛍光を発し、日光の下では黒線にしか見えないことが好ましい蛍光性の線８１ｆなど、さまざまな識別要素を含む。セキュリティストリップ（８１ｓ）ならびに透かし模様８１ｗも基材８に設けられている。セキュリティストリップ８１ｓは、回折および／またはホログラム構造および例えばレーザ誘起マーク等といった追加的な安全対策を有し得る帯または線の形態の多層体を含むことができる。図１１ａから分かるように、レーザ誘起画像１０ｙはレーザ感光層の中に作成される。レーザ誘起画像１０ｙは、例として、前述の脱色方法によりフルカラー画像で作成できる。レーザ誘起画像１０ｙは、カード体８の表面の、面内の四角形の部分にのみ設けられる。カード体８のこの領域を除く転写フィルム全面にレーザ感光層４を付着できることが好ましい。図１１ａから分かるように、レーザ誘起画像１０ｙの四角形の領域は透明である。すなわち、レーザ処理によって、レーザ感光層の全領域は、着色された画像コンポーネントが色むらを伴う透明を呈し、カラーマークの周囲が完全に透明に脱色されるように、脱色される。これにより、カード体８の表面および内部の識別８１が、レーザ誘起画像１０ｙから透けて見えるをいう利点がもたらされる。これにより、特に高度な偽造対策レベルが達成される。
【００６７】
図１２ａおよび１２ｂの変更実施形態では、図１１ａおよび１１ｂの実施形態とは異なり、図１に示される層構造を備えた転写フィルムが使用される。したがって、層３、４、６の他に、レーザ感光層４と接着層６の間に背景層５がある。背景層５は、レーザ誘起画像１０ｙの作成に使用されるレーザ光線を反射し、レーザ光線の非反射成分を通過させたり吸収したりしない層である。この特殊な背景層により、レーザ誘起画像１０ｙの下の識別８１が光学的に被覆され、すなわち、例えば、可視スペクトル域の光では外から識別８１を認識することができない光の反射と、背景層５に付加的に存在する、ことによると更に明るい物質により、背景層５はレーザ誘起画像１０ｙの色の彩度および／または明度を高くできる。また、背景層５により、レーザ誘起画像１０ｙを作成するためのレーザの作用で、隣接する層が（詳細には基材８も）レーザの照射によって損傷することがなく、また、レーザ光線によって層または基材に望ましくない変化が生じることもない。
【００６８】
図１３〜１５は、オーバレイフィルム３０と紙材料を含むさまざまなおよびインレット９０とを貼り合わせることによって形成されるさまざまな多層体を示す。これらの実施形態はいずれも、少なくとも１つのレーザ感光層４を有している。レーザ感光層はラミネートフィルム内に配置される。このラミネートフィルムの構造は、転写フィルムをオーバレイフィルムに付着させることによって作成されるラミネートフィルムを含む、図１０、１０ａ、および１０ｂに示されるフィルムの構造に実質的に対応している。また、図１４および１５の実施形態は、カーボンおよび／またはカーボンブラックをドープしたオーバレイフィルム３２の形態をしている別のレーザ感光層を有する。フィルム３２は、転写フィルムを備えたオーバレイフィルム３０の下に配置される。図１５の実施形態では、レーザ感光層４とドープしたオーバレイフィルム３２の間に背景層５が設けられている。背景層５の構成および機能は、図１２ａおよび１２ｂの背景層５と匹敵する。
【図面の簡単な説明】
【００６９】
【図１】レーザ感光層を備えているホットスタンプ用フィルムの断面図である。
【図１ａ】レーザ感光層を備えている別のホットスタンプ用フィルムの断面図である。
【図２】レーザ感光層を備えているさらに別のホットスタンプ用フィルムの断面図である。
【図３】レーザ感光層を備えているさらに別のホットスタンプ用フィルムの断面図である。
【図４】レーザ感光層を備えているさらに別のホットスタンプ用フィルムの断面図である。
【図５】レーザ感光層を備えているさらに別のホットスタンプ用フィルムの断面図である。
【図５ａ】レーザ感光層を備えているさらに別のホットスタンプ用フィルムの断面図である。
【図５ｂ】レーザ感光層を備えているさらに別のホットスタンプ用フィルムの断面図である。
【図６】レーザ感光層を備えているラミネート用フィルムの断面図である。
【図７】レーザ感光層を備えている別のラミネート用フィルムの断面図である。
【図８】レーザ感光層を備えているさらに別のラミネート用フィルムの断面図である。
【図９】レーザ感光層を備えているさらに別のラミネート用フィルムの断面図である。
【図９ａ】レーザ感光層を備えているさらに別のラミネート用フィルムの断面図である。
【図１０】レーザ感光層を備えているさらに別のラミネート用フィルムの断面図である。
【図１０ａ】レーザ感光層を備えているさらに別のラミネート用フィルムの断面図である。
【図１０ｂ】レーザ感光層を備えているさらに別のラミネート用フィルムの断面図である。
【図１１ａ】紙材料から形成され、レーザ感光層とともに転写フィルムを付着させた基材を含む多層体の実施形態の平面図である。
【図１１ｂ】図１１ａの実施形態の断面図である。
【図１２ａ】図１１ａと１１ｂの実施形態の変更実施形態の、図１１ａに対応する平面図である。
【図１２ｂ】図１２ａの変更実施形態の、図１１ｂに対応する断面図である。
【図１３】オーバレイフィルムと紙材料を含むさまざまなおよびインレットとを備えるラミネートカードの分解図である。
【図１４】オーバレイフィルムと紙材料を含むさまざまなおよびインレットとを備える、別のラミネートカードの分解図である。
【図１５】オーバレイフィルムと紙材料を含むさまざまなおよびインレットとを備える、さらに別のラミネートカードの分解図である。
【符号の説明】
【００７０】
１    キャリヤ層
２    剥離層
３    保護層
４    レーザ感光層
５    背景層
６    接着層
７    ラッカー層
８    基材
2005529004.tif 000002
【図１】
2005529004.tif 000003
【図２】
2005529004.tif 000004
【図３】
2005529004.tif 000005
【図４】
2005529004.tif 000006
【図５】
2005529004.tif 000007
2005529004.tif 000008
2005529004.tif 000009
【図６】
2005529004.tif 000010
【図７】
2005529004.tif 000011
【図８】
2005529004.tif 000012
【図９】
2005529004.tif 000013
2005529004.tif 000014
【図１０】
2005529004.tif 000015
2005529004.tif 000016
2005529004.tif 000017
2005529004.tif 000018
2005529004.tif 000019
2005529004.tif 000020
2005529004.tif 000021
【図１３】
2005529004.tif 000022
【図１４】
2005529004.tif 000023
【図１５】
2005529004.tif 000024
【手続補正書】
【提出日】平成17年5月6日(2005.5.6)
【手続補正１】
【補正対象書類名】特許請求の範囲
【補正対象項目名】全文
【補正方法】変更
【補正の内容】
【特許請求の範囲】
【請求項１】
基材と、接着層を含む転写フィルムを使用しているか、またはラミネートフィルムを使用している、単層または多層構造とを備え、前記層構造がレーザ感光材料を含む少なくとも１つのレーザ感光層を有し、前記レーザ感光材料は、レーザの作用によってレーザ感光層内にカラーマークまたは黒色マークを作成できるような材料である多層体において、
前記基材が紙材料を有してなり、前記レーザ感光層が紙材料を有してなる前記基材へ転写フィルムまたはラミネートフィルムの一部として適用されることを特徴とする多層体。
【請求項２】
前記転写フィルムが、ホットスタンプ用フィルムであることを特徴とする請求項１に記載の多層体。
【請求項３】
前記レーザ感光材料が、レーザの作用を受けて黒色化可能、好ましくはグレースケールで黒色化可能な材料の形態をしており、特に、カーボンおよび／またはカーボンブラックをドープした材料の形態をしていることを特徴とする請求項１または２に記載の多層体。
【請求項４】
レーザ感光材料が、レーザの作用によって脱色可能であるか、または変色を伴うレーザの作用によってその色が変化する、少なくとも１種類の着色剤を有することを特徴とする請求項１〜３のいずれか１項に記載の多層体。
【請求項５】
前記レーザ感光材料が複数種類の着色剤成分から構成される混合着色剤の形態をしており、前記成分のうちの少なくとも２種類について、１つの成分に適用される特定レーザ条件下では他の成分が変化しない、または実質的に変化しないことが該当することを特徴とする請求項４に記載の多層体。
【請求項６】
前記混合着色剤が少なくとも３種類の着色剤成分から構成され、前記少なくとも３種類の着色剤成分のそれぞれが顔料または他の着色剤の形態を有し且つそれぞれの成分に適用される特定レーザ条件下のレーザによって脱色可能であり、前記３種類の成分のそれぞれについて、ある成分に適用される特定レーザ条件下では他の成分が脱色不可能または実質的に脱色不可能であることが該当すること特徴とする請求項５に記載の多層体。
【請求項７】
前記さまざまな成分に適用される特定レーザ条件は互いに、好ましくはレーザ波長が、異なり、前記それぞれの成分に適用される前記特定のレーザ条件下では他の成分は脱色不可能または実質的に脱色不可能であることを特徴とする請求項５または６に記載の多層体。
【請求項８】
前記レーザ感光層のある位置において、好ましくは前記レーザ感光層の各位置において少なくとも局部的に、前記混合着色剤の複数種類の成分、好ましくは前記混合着色剤のさまざまな成分全部が混合状態で配置され、この位置の色が、好ましくは減法混色によって生成されることを特徴とする請求項５〜７のいずれか１項に記載の多層体。
【請求項９】
前記成分は、前記成分が吸収極大を有する場合、好ましくは複数の吸収極大のうちの１つまたは好ましくはその単一またはその最大の吸収極大を有する場合、に限って、前記脱色工程に使用される前記レーザ光の波長の光を吸収することを特徴とする請求項６〜８のいずれか１項に記載の多層体。
【請求項１０】
前記成分は、前記脱色工程に使用されるレーザ光の波長の光を吸収するが、前記成分は前記波長で吸収極大を示さず、前記波長は前記成分の１つまたは複数の吸収極大ではないことを特徴とする請求項６〜９のいずれか１項に記載の多層体。
【請求項１１】
前記混合物が、３種類の着色剤成分のみを有する、または４種類以上の着色剤成分を有することを特徴とする請求項５〜１０のいずれか１項に記載の多層体。
【請求項１２】
一成分がシアンの着色剤、好ましくはシアンの顔料であり、および／または、別の一成分がマゼンタの着色剤、好ましくはマゼンタの顔料であり、および／または、さらに別の一成分がイエローの着色剤、好ましくはイエローの顔料であることを特徴とする請求項５〜１１のいずれか１項に記載の多層体。
【請求項１３】
前記シアンの着色剤が、赤色レーザ光によって限定的すなわち選好的に脱色可能な着色剤の形態を有し、および／または、前記マゼンタの着色剤が、緑色レーザ光によって限定的すなわち選好的に脱色可能な着色剤の形態を有し、および／または、前記イエローの着色剤が、青色レーザ光によって限定的すなわち選好的に脱色可能な着色剤の形態を有することを特徴とする請求項１２に記載の多層体。
【請求項１４】
前記レーザ感光層と前記基材とのあいだに背景層が設けられ、前記背景層は、前記レーザ感光材料のレーザ照射時に作用するレーザ光線については高度に反射し、および／または特に前記レーザ光線の非反射成分に対して透明または実質的に透明であり、および／または吸光性であることを特徴とする請求項１〜１３のいずれか１項に記載の多層体。
【請求項１５】
前記背景層が可視スペクトル域の光に対して透明であり、および／または特定のレーザ条件、特に特定のレーザ波長範囲、のレーザ光線に対して透明または不透明であり、好ましくは、前記レーザ感光層にレーザ誘起マークを作成するために使用されるレーザ光線に対して透明または不透明であることを特徴とする請求項１４に記載の多層体。
【請求項１６】
前記背景層が、前記レーザ感光層の下、好ましくはレーザ誘起マークが配置されている領域の下、の領域だけに配置されることを特徴とする請求項１４または１５に記載の多層体。
【請求項１７】
請求項１〜１６のいずれか１項に記載されている多層体の表面または内部にレーザ誘起マークを作成する方法において、前記多層体をレーザ光線によって照射し、その場合に、レーザ光線の作用によって前記レーザ感光層の前記レーザ感光材料を脱色および／または変色および／または黒色化させることによって、レーザ誘起マークをレーザ感光層に作成することを特徴とする方法。
【請求項１８】
２種類、好ましくは３種類の脱色可能な成分を含むレーザ感光材料を備えた請求項４〜１５のいずれか１項に記載の多層体を使用し、第１のステップにおいて、レーザ感光層の或る位置を、前記２種類、好ましくは前記３種類の成分のうちの１成分に適用される特定レーザ条件下でレーザ照射することによって、前記１成分だけを脱色し、第２のステップにおいて、前記レーザ感光層の前記同一位置を、前記２種類、好ましくは前記３種類の成分のうちの別の１成分に適用される特定レーザ条件下でレーザ照射することによって、前記別の１成分だけを脱色することを特徴とする請求項１７に記載の方法。
【請求項１９】
第３のステップにおいて、前記レーザ感光層の前記同一位置を、前記レーザ感光層の前記同一位置にある前記３種類の成分のうちのさらに別の１成分に適用される特定のレーザ条件下でレーザ照射することによって、前記さらに別の１成分だけを脱色することを特徴とする請求項１８に記載の方法。
【請求項２０】
第ｎのステップにおいて、前記レーザ感光層の前記同一位置を、さらに別の第ｎの成分に適用される特定のレーザ条件下でレーザ処理することによって前記第ｎの成分だけを脱色し、ここでｎは３より大きいことを特徴とする請求項１８または１９に記載の方法。
【請求項２１】
前記レーザ感光層の前記位置をレーザ照射することによって全成分を脱色することを特徴とする請求項１８〜２０のいずれか１項に記載の方法。
【請求項２２】
達成される脱色の度合いを、レーザ照射工程中にレーザ条件、詳細には、レーザ強度および／またはパルス幅および／または照射時間、を調整することによって調節することを特徴とする請求項１７〜２１のいずれか１項に記載の方法。
【請求項２３】
前記成分のうちの少なくとも１つがレーザ照射工程中に変色することを特徴とする請求項１７〜２２のいずれか１項に記載の方法。
【請求項２４】
前記レーザ感光層の複数の位置を連続的にレーザ照射することを特徴とする請求項１７〜２３のいずれか１項に記載の方法。
【請求項２５】
複数種類の前記成分、好ましくはすべての異なる前記成分を前記レーザ感光層の前記一位置に混合状態で配置し、前記位置の色を減法混色によって生成することを特徴とする請求項１７〜２３のいずれか１項に記載の方法。
【請求項２６】
前記成分として、シアンの着色剤、好ましくはシアンの顔料、および／または、マゼンタの着色剤、好ましくはマゼンタの顔料、および／または、イエローの着色剤、好ましくはイエローの顔料、を使用することを特徴とする請求項１７〜２５のいずれか１項に記載の方法。
【請求項２７】
前記シアンの着色剤を脱色するために赤色レーザ光を使用し、および／または、前記マゼンタの着色剤を脱色するために緑色レーザ光を使用し、および／または、前記イエローの着色剤を脱色するために青色レーザ光を使用することを特徴とする請求項２６に記載の方法。
【請求項２８】
青色を、好ましくはシアンの着色剤とマゼンタの着色剤とイエローの着色剤との混合着色剤から前記イエローの着色剤を脱色することにより、好ましくはシアン色とマゼンタ色を減法混色することによって、重ね合わせによって生成し、
および／または
緑色を、好ましくはシアンの着色剤とマゼンタの着色剤とイエローの着色剤との混合着色剤から前記マゼンタの着色剤を脱色することにより、好ましくはシアン色とイエロー色の減法混色することによって、重ね合わせによって生成し、
および／または
赤色を、好ましくはマゼンタの着色剤とイエローの着色剤とシアンの着色剤との混合着色剤から前記シアンの着色剤を脱色することにより、好ましくはイエロー色とマゼンタ色の減法混色することによって、重ね合わせによって生成し、
および／または
黒色または灰色を、好ましくはマゼンタの着色剤とイエローの着色剤とシアンの着色剤との混合着色剤から、好ましくはシアン色とマゼンタ色とイエロー色を減法混色することによって、重ね合わせによって生成し、
および／または
マゼンタ色を、前記混合着色剤に含まれるマゼンタの着色剤以外の着色剤を脱色することにより、好ましくはマゼンタの着色剤とイエローの着色剤とシアンの着色剤とを含む混合着色剤からイエローの着色剤とシアンの着色剤とを脱色することにより、マゼンタの着色剤によって生成し、
および／または
シアン色を、前記混合着色剤に含まれるシアンの着色剤以外の着色剤を脱色することにより、好ましくはシアンの着色剤とイエローの着色剤とマゼンタの着色剤とを含む混合着色剤からマゼンタの着色剤とイエローの着色剤とを脱色することにより、シアンの着色剤によって生成し、
および／または
イエロー色を、前記混合着色剤に含まれるイエローの着色剤以外のすべての着色剤を脱色することにより、好ましくはイエローの着色剤とマゼンタの着色剤とシアンの着色剤とを含む混合着色剤からマゼンタの着色剤とシアンの着色剤とを脱色することにより、イエローの着色剤によって生成する
ことを特徴とする請求項２６または２７に記載の方法。
【国際調査報告】
2005529004.tif 000025
2005529004.tif 000026
2005529004.tif 000027
2005529004.tif 000028
2005529004.tif 000029
2005529004.tif 000030
2005529004.tif 000031
2005529004.tif 000032